Brevet FR2517313A1 — publié le 19830603

L'invention concerne le domaine de la polymérisation en phase gazeuse faisant appel à la catalyse hétérogène Elle a plus particulièrement pour objet un procédé et un réacteur permettant la mise en oeuvre de telles réactions de polymérisation. De nombreux monomères sont aptes à une polymérisation en phase gazeuse avec catalyse hétérogène C'est notamment le cas des hydrocarbures à insaturation éthylénique,en parti- culier des oléfines Pour des réactions d'homopolymérisation aussi bien que de copolymérisation,le monomère est mis en contact sous forme gazeuse avec un catalyseur dispersé sous forme solide,de sorte que la catalyse est hétérogène. Lors de la polymérisation,le polymère se forme autour des grains de catalyseur,et si l'on opère à une température inférieure au point de fusion du polymère,on obtient finale- ment une poudre de polymère La dimension granulométrique mo- yenne de la poudre de polymère obtenue est en général supé- rieure à celle de la poudre de catalyseur. Les polymérisation en phase gazeuse sont principale- ment effectuées dans des réacteurs à lit fluide ou à lit agité. Les appareillages mettant en oeuvre des lits fluides ne sont pas exempts d'inconvénients On sait en effet que la fluidisation des poudres est une opération délicate qui requiert des distributions de granulométrie précises. Les fines ont tendance à être entraînées hors du lit,alors que les plus grosses particules ont tendance à se déposer sur la grille de distribution de gaz du réacteur Les condi- tions de débit de gaz pour la fluidisation et l'échange thermique à l'intérieur des réacteurs sont intimement liées de sorte que la marche de ceux-ci n'est pas souple Dans tous les cas,la vitesse de circulation des gaz doit être égale ou supérieure à la vitesse minimale de fluidisation. Par ailleurs,la mise en route d'un réacteur à lit fluide nécessite le chargement préalable du réacteur avec une certaine quantité de matériau en particules,essentiellement de la poudre de polymère Sans une telle charge préalable, il n'y a pas assez de poudre de catalyseur pour créer le lit fluidisé. Des appareils classiques pour la mise en oeuvre de réactions de polymérisation en catalyse hétérogène sont des réacteurs à lit agité Ces types de réacteurs peuvent revêtir plusieurs formes Bon nombre d'entre eux sont verti- caux: il s'agit par exemple de cylindres à fond arrondi munis d'agitateur On trouve aussi des réacteurs horizontaux. Dans tous les cas,il faut avoir recours à une charge initiale. de poudre de polymère Il est difficile d'obtenir une agita- tion bien homogène au sein du réacteur,de sorte que les risques d'agglomération de poudre de polymère en croissance dans des zones mal agitées sont accrus Le système agitateur comprend des pales et des contrepales,ce qui crée des zones mortes L'agitation obtenue n'est pas uniforme et homogène. Ce problème est particulièrement net lorsqu'on effectue des réactions de prépolymérisation dans le but de régler les granulométries des poudres en croissance et de contrôler les activités initiales extrêmement élevées de certains types de catalyseurs Avec les réacteurs à lit fluide et à lit agité classiques,on se heurte à la formation de points chaux et d'agglomérats dans les zones mortes ou mal agitées,ce qui rend le produit hétérogène et impropre à l'u- tilisation dans un réacteur de polymérisation principal. L'invention a pour objet un procédé de polymérisation amélioré en phase gazeuse et catalyse hétérogène,dans un réacteur de polymérisation remédiant aux inconvénients des techniques de l'art antérieur,qu'elles fassent appel à un lit fluide ou à un lit agité Au sens de la présente invention et dans la description qui suit,on entend par polymérisation tous les degrés d'avancement de la réaction de polymérisa- tion permettant d'obtenir une poudre sèche couvrant des plages de granulométrie très larges Ainsi le procédé de polymérisa- tion décrit peut servir à former un prépolymère injectable dans un second réacteur de polymérisation En particulier ce réacteur de polymérisation peut être en phase gazeuse du même type (lit agité) ou d'un autre type (lit fluide par exemple) Le procédé de polymérisation décrit peutégalement servir à former directement le polymère défini- tif sous forme pulvérulente,homogène et sans agglomérats. Selon l'invention,l'agitation est parfaitement homogène et ne laisse pas subsister de zones mortes,ce qui permet d'obtenir une excellente dispersion du catalyseur,de la poudre de polymère en croissance et des gaz du réacteur L'invention permet également de s'affranchir pratiquement de la dimension granulométrique des catalyseurs et poudre de polymère, et, par conséquent,de pouvoir mettre en oeuvre une gamme beaucoup plus large de catalyseurs solides L'invention permet d'effec- tuer le démarrage de la polymérisation avec une charge initiale de poudre très réduite ou même nulle si nécessaire. Sous sa forme la plus générale,l'invention a pour objet un procédé de polymérisation en phase gazeuse faisant appel à la catalyse hétérogène par mise en contact d'au moins un monomère,gazeux dans les conditions de réaction, avec un catalyseur solide,dans une zone de polymérisation agitée,ledit procédé étant caractérisé en ce qu'on utilise une zone de poly- mérisation délimitée par une paroi sphérique et en ce qu'on réalise l'agitation à l'aide d'un ensemble-turbine à pales, entrarné en rotation, lesdites pales affleurant ladite paroi sur 10 à 60 % de sa surface,les particules de catalyseur ainsi que la poudre de polymère en croissance étant entraînées par la force centrifuge sur au moins une partie de la paroi sphéri- que et retombant dans la partie centrale de la zone sphérique, en assurant ainsi un brassage énergique et uniforme et sans zones mortes. L'invention est applicable essentiellement à des poly- mérisations en phase gazeuse faisant appel à la catalyse hété- rogène Cette définition implique que l'on peut utiliser une grande variété de monomères capables d'être mis sous forme gazeuse dans les conditions de polymérisation régnant à l'intérieur du réacteur On peut également introduire des monomères liquéfiables en les injectant sous pression dans la zone de polymérisation Dans cette dernière,les monomères liquéfiables se vaporisent,de sorte que le monomère ou le comonomère se trouve en phase gazeuse lors de la réaction de polymérisation L'atmosphère gazeuse du réacteur pourra éventuellement contenir des gaz inertes vis-à-vis de la réac- tion de polymérisation et des gaz agissant sur les réactions de transfert On utilise de fortes proportions d'inertes avec de faibles pressions partielles de monomère(s),en particulier lorsque le réacteur fonctionne en prépolymérisation,ceci afin de bien contrôler les vitesses initiales des catalyseurs et les échanges thermiques. La forme de la zone sphérique de polymérisation mise en oeuvre selon l'invention permet de travailler dans une large gamme de pressions et de températures On peut travailler aussi bien sous vide que sous pression élevée Des gammes de pression utilisables s'étendent depuis des valeurs inférieures à la pression atmosphérique jusqu'à 500 atmosphères ou davanta- ge, la gamme préférée se situant entre 1 et 80 atmosphères environ Bien entendu,les conditions particulières à choisir dépendront de la nature du ou des monomères à polymériser. Les conditions de température ne sont pas non plus critiques On peut travailler aussi bien en dessous de la température ordinaire qu'au-dessus En général la gamme de températures convenables s'étend de la température normale à 2500 C ou davantage et, de préférence,se situe entre la tempéra- turecrdinaire et 1500 C environ Là encore,c'est la nature du ou des monomère(s) à polymériser et du polymère obtenu qui permettra à l'homme de l'art de choisir les conditions de température particulières les plus appropriées,le procédé de l'invention pouvant être mis en oeuvre à toutes les tempéra- tures usuelles des réactions de polymérisation en phase gazeuse avec catalyse hétérogène. Les monomères préférés pour la polymérisation selon l'invention sont des hydrocarbures à insaturation éthylénique. Le nouveau procédé permet en particulier la polymérisation d'oléfines et la copolymérisation d'oléfines entre elles pour obtenir des polyoléfines de densité et structure variables. Outre l'éthylène et le propylènequi représentent des monomères particulièrement préférés,on peut utiliser diverses " -oléfines comportant de préférence 3 à 18 atomes de carbone et mieux 3 à 8 atomes de carbone,y compris le butène-l, le pen- tène-l,le méthyl-4-pentène-l,l'heptène-l,l'hexène-1, l'octène- l,et leurs mélanges Les réactions de copolymérisation que l'on préfère sont celles qui font appel à la copolymérisation d'éthylène et de propylène,ainsi qu'à la copolymérisation de l'éthylène et/ou des oléfines de 3 à 18 atomes de carbone, pouvant être à chaine droite ou ramifiée A titre d'exemples, on peut citer le butène-l,le pentène-l,l'hexène-l,le méthyl- 4-pentène-l,l'heptène-1, l'octène-lle nonène-l, le décène- 1, l'undécène-l,le dodécène-l, le tridécène-l,le tétradécène-l le pentadécène-l, l'hexadécène-l,l'heptadécène-l, l'octadécè- ne-l et leurs mélanges Au sens de la présente description, l'expression "oléfines" couvre également les dioléfines et dioléfines conjuguées Les diènes,tels que le butadiène, l'isoprène,l'hexadiène-l,4-l'hexadiène-l,5, le vinylnorbor- nène, l'éthylidènenorbornène et le dicyclopentadiène peuvent être avantageusement mis en oeuvre comme co-monomères et spécialement comme ter-monomères dans une réaction de poly- mérisation selon l'invention. Les modes d'introduction du ou des monomère(s) à polymé- riser, dans la zone de polymérisation sphérique,dépendront de la forme sous laquelle ces monomères sont disponibles dans les conditions de température et de pression de stockage. I 1 peut s'avérer intéressant d'introduire le ou les mo- nomères de telle sorte que la pression reste sensiblement constante à l'intérieur de la zone de polymérisation Dans le cas de monomères gazeux, comme l'éthylère,l'introduction peut être contrôlée par des moyens connus, par exemple par un régulateur de pression-prévu sur l'alimentation en monomère (s). Les monomères liquéfiables,par exemple le butène-l, peuvent être injectés en continu dans la zone de polymérisa- tion,par des moyens connus de l'homme de l'art,de manière que la pression à l'intérieur de la zone de polymérisation reste sensiblement constante Dans des installations à petite échelle,une pompe à membrane convient à cet effet. Au cas o l'on veut entreprendre des réactions de copolymérisation,il est avantageux de réaliser une alimenta- tion des monomères à copolymériser dans des proportions re- latives bien définies Il suffit à cet effet d'asservir les moyens d'introduction d'un monomère à ceux prévus pour le ou les autre(s) monomère (s), de manière à dbtenir le rapport souhaité Dans le cas d'un mélange éthylène gazeux et butène- 1 liquide,la pompe d'injection du butène-l,peut être alors une pompe à débit variable asservie au signal fourni par le débitmètre fournissant l'information sur la quantité d'éthylène gazeux introduit De cette manièree rapport bu- tène/éthylène est maintenu constant de manière automatique. On peut aussi utiliser un analyseur de gaz pour asservir les différents débits. Toutes les indications ci-dessus concernant la nature des monomères ou comonomères à mettre en oeuvre ainsi que les moyens d'introduction dans la zone de polymérisation, sont à la portée de l'homme de l'art et n'ont pas à être décrites plus avant. Les réactions de polymérisation sont réalisées avec un catalyseur solide, présenté de préférence sous forme granulaire ou particulaire Ces systèmes catalytiques sont également bien connus de l'homme de l'art En catalyse hétérogèneen particulier pour les oléfines,on fait appel généralement aux catalyseurs supportés,de type Ziegler-Natta ou de chrome supporté,avec ou sans cocatalyseur approprié. En catalyse de type Ziegler,on utilise de préférence des catalyseurs à très haute activité dont la composition la plus courante comporte un composé de titane,un composé de magnésium,éventuellement un composé organique donneur d'électrons et éventuellement un support poreux du type oxyde métallique Ces catalyseurs snt en général mis en oeuvre en présence de cocatalyseurs. Parmi les composés du titane on peut citer,entre autres,les chlorures de titane (Ti C 13, Ti C 14)et les chlorotitanates. Le composé de magnésium est en général un halogénure de magnésium,de préférence Mg Cl 2. Dans certains cas, des agents complexants peuvent être utilisés,en vertu de leur pouvoir donneur d'électrons. Appartiennent à ces composés les bases de Lewis qui incluent des composés tels que les esters d'alkyle obtenus à partir d'acides carboxyliques aromatiques ou ali- phatiques,les éthers aliphatiques ou cycliques,des cétones. Les électrons-donneurs préférés comprennent le formiate de méthyle,le paratoluate de méthyle,l'acétate d'éthyle ou de butyle,l'éther éthylique, le tétrahydrofurane,le dioxane, l'acétone et la méthyl isobutyl cétone. Les composés de titane,de Mg et électrons donneurs peuvent être répartis sur un support poreux du type gel de silice et silice/alumine,par exemple. ( 300 m 2/g) Il s'agit dans ce cas de gels développant une grande surface/et un grand volume poreux,par exemple de l'ordre de 1,7 cm 3/g Une silice 952 de la Société GRACE répond à ce type de spécification. Les cocatalyseurs sont du type Al(R)a Xb Hc avec X = Cl ou OR; R est un radical alkyle saturé de Cl à C 14, avec a + b + c = 3 De tels activateurs comprennent Al(C 2 H 5)3, Al(C 2 H 5)2 C 1, Al (i-C 4 Hg)3, A 12 (C 2 H 5)3 C 13, Al(i C 4 H g)H 2, Al(C 6 H 13)3 Al(C 8 H 17)3, Al(C 2 H 5)H 2 et Al(C 2 H 5)2 ( O C 2 H 5)par exemple Dans les catalyseurs de type Ziegler,le titane peut être remplacé par d'autres métaux de transition, tels que le zirconium ou le vanadium. n catalyse de type chrome supporté,on fait appel à un composé de chrome réparti sur un support poreux à base d'oxyde métallique;éventuellement d'autres composés peuvent être répartis sur le support poreux,tels que des composés de titane Une fluoration du catalyseur peut être en outre effectuée. Avant d'être utilisé en polymérisation ces catalyseurs sont soumis à un traitement thermique à haute température en atmosphère oxydante et anhydre. Parmi les composés de chrome utilisables,on peut citer l'acétylacétenate de chrome, les chromates organiques, les acétates de chrome et l'oxyde de chrome (Cr 03). Parmi les supports appropriés,on peut citer les gels de silice ou silice alumine (silice GRACE 952 par exemple). Les autres composés à base de titane peuvent être des titanates d'alkyles ou des chlorotitanates La fluoration peut se faire par décomposition thermique de sels dégageant de O 10 l'acide fluorhydrique Des sels tels que (NH 4)25 i F 6 ou (N%)2 Ti F 6 sont de bons agents de fluoration. Le traitement thermique peut se faire sans air sec à des températures de l'ordre de 600 à 800 C. Les catalyseurs activés obtenus peuvent éventuellement être utilisés en présence de cocatalyseurs du même type que ceux utilisés en catalyse Aegler Les deux systèmes catalytiques décrits peuvent être avantageusement utilisés pour la polymérisation de l'éthylène ou la copolymérisation de l'éthylène avec des " -oléfines. Les catalyseurs Ziegler sont également utilisés dans la polymérisation du propylène et du butène 1 pour obtenir des produits à haut indice d'isotachrité. Ainsi qu'il est usuel dans les réactions de polymérisa- tion des oléfines,il convient de-travailler à l'abri de l'air et de l'humidité, et de ce fait,la zone de polymérisation est avantageusement débarassée des traces d'humidité,par balayage avec un gaz tel que l'hydrogène,l'azote ou l'argon ou par mise en contact avec l'un des composants du catalyseur qui est capable d'épurer la zone de polymérisation,ce qui est le cas par exemple des composés d'alkylaluminium, cocataly- seurs de Ziegler. L'invention combine la forme sphérique de la zone de polymérisation et la nature des moyens d'agitation,ce qui procure un résultat particulièrement avantageux et inatten- du dans les réactions de polymérisation. Les moyens d'agitation contenus dans la zone sphérique de polymérisation comprennent essentiellement un ensemble- turbine à pales profilées Les pales de la turbine sont pratiquement très proches de la paroi sphérique délimitant la zone de polymérisation Dans la pratique on a constaté que des intervalles de 1 à 50 millimètres étaient convena- bles Les pales de turbine coopèrent avec la paroi phérique sur 10 à 60 % environ de sa surface On a constaté que des pales qui s'étendraient sur une zone trop faible,inférieure à 10 % environ de la surface sphérique de la zone de polyméri- sation,n'assuraient pas une agitation suffisamment uniforme et homogène pour obtenir les résultats de l'invention Par contre, il n'est pas utile, voire même nuisible,que les pales s'étendent au-delà d'une limite représentant environ 60 % de la surface sphérique En vue d'une réalisation concrète,la turbine présente des pales d'une longueur telle que le diamètre du cercle décrit par leurs extrémités soit au moins égal au tiers du diamètre de la sphère Les pales peuvent affleurer la paroi sphérique,jusqu'à atteindre un plan équatorial,auquel cas le diamètre du cercle engendré par leurs extrémités est égal au moins au diamètre de la sphère, à l'épaisseur des jeux près Ces pales peuvent même s'étendre légèrement au-delà du plan équatorial normal à l'axe de rotation Avantageusement, l'ensemble-turbine comporte de deux à huit pales et de préfé- rence trois pales,réparties symétriquement par rapport à l'axe d'agitation,et profilées de manière à assurer un brassage énergique. Complémentairement,mais sans que cela soit nécessaire, les moyens d'agitation peuvent comprendre,dans la partie de la zone sphérique de polymérisation non occupée par l'ensemble- turbine,un système -racloir additionnel composé de un ou plusieurs organes entraînés en rotation Ces organes sont de préférence des pales filiformes,profilées de manière à ne pas perturber le cheminement des gaz. Optionnellement les moyens d'agitation peuvent comporter encore une ou plusieurs turbines dites dilacératrices dont le rôle, si nécessaire,est de réduire la taille des agglomérats susceptibles de se former pendant la polymérisation Ces turbines dilacératrices se situent dans la zone se trouvant au-dessus du cercle engendré par L'extrémité des pales de la turbine principale d'agitation Grace à la forme sphérique de la zone de polymérisa- tion,le brassage des gaz et poudres à l'intérieur est impor- tant On pense que ceci est dû au fait que la force centrifu- ge diminue au fur et à mesure que la poudre de polymère s'élè- ve au-dessus du plan équatorial du réacteur Lors de cette ascension de la poudre,la gravitation l'emporte a partir d'une certaine hauteur,et les grains retombent vers le centre de la sphère Ce rassage est obtenu sans qu'il soit nécessaire d'utiliser des contre-pales créant- des zones mortes ou mal agitées On obtient une bonne disper- sion des grains,quel que soit leur diamètre Le système de racloir additionnel,qui est profilé de façon à ne pas pertur- ber le cheminement des gaz permet éventuellement d'éviter toute agglomération électrostatique,ou autre,de la poudre de polymère en formation. La combinaison de la forme sphérique de la zone de polymérisation et du mode d'agitation permet aussi d'obtenir d'excellents coefficients de transfert avec la paroi ainsi qu'un contact intime entre les fluides introduits dans le réacteur,et la poudre de polymère en croissance,tout en maintenant la bonne fluidisation des poudres,sans que se crée aucune zone non agitée Grace à cette combinaison de la forme sphérique et des moyens d'agitation,on obtient une parfaite dispersion du catalyseur,de la poudre de polymère en croissance et du mélange gazeux réactionnel. C'est ainsi que la polymérisation se déroule toujours dans de bonnes conditionsquellques que soient la charge et la granulométrie du polymère présent dans la zone de polymé- risation,cette charge pouvant même être nulle ou presque nulle lors des démarrages, En outrela dimension granulométrique des catalyseurs et des poudres de polymères devient sans importance On peut donc mettre en oeuvre selon l'invention,une gamme beaucoup plus large de catalyseurs solides. Selon l'invention,on prévoit aussi une régulation de la température de polymérisation Les moyens mis en oeuvre à cet effet ne sont pas critiques et peuvent être de nature très variée Selon une forme de réalisation,ils peuvent comprendre/une double enveloppe avec des entrées et sorties pour la circulation du fluide de régulation Dans le cas de l'invention,la double enveloppe épouse celle de la paroi délimitant la zone de polymérisation et est donc de forme générale sphérique Elle est munie de tubulures respectives pour la circulation du fluide de régulation. Dans ce premier mode de régulation,la régulation de température est obtenue de l'extérieur. Selon d'autres modes de régulation,qui peuvent s'avérer préférés,la régulation de température est obtenue à l'inté- rieur même de la zone de polymérisation,ce qui est particu- lièrement favorable dans le cas présenten raison de la forme sphérique On peut à cet effet injecter dans la zone de polymérisation un gaz refroidi,un fluide comprimé se refroi- dissant par détente,ou un liquide se vaporisant dans les cond-. tions régnant à l'intérieur de la zone de polymérisation. Sous un autre aspect,l'invention concerne également un réacteur de polymérisation en phase gazeuse faisant appel à la catalyse hétérogènecomportant essentiellement des moyens d'introduction du ou des monomères à polymériser et du système catalytique,des moyens d'agitation du catalyseur en particules solides ainsi que du polymère en formation, des moyens pour la régulation de la température et des moyens de soutira- ge du polymère obtenuledit réacteur étant caractérisé en ce qu'il est de forme essentiellement sphériqueet en ce que les moyens d'agitation comprennent essentiellment un ensemble- turbine à pales profilées,entraîné en rotationlesdites pales affleurant la paroi interne du réacteur sur 10 à 60 % de sa surface. Pour ce qui concerne les caractéristiques des moyens d'agitation équipant le réacteur selon l'invention,on se reportera à ce qui a été indiqué précédemment L'ensemble- turbine est installé dans la partie inférieure du réacteur. Le pivot de cet ensemble-est logé au niveau de la paroi du réacteur,en un point situé dans la partie basse de celui-ci, mais non nécessairement au point le plus bas de la sphère. Les moyens d'entraînement de l'ensemble turbine compren- nent un arbre qui traverse de manière étanche la paroi du réacteur L'arbre peut être vertical ou occuper toute autre position oblique par rapport à la verticale,selon la position du pivot de l'ensemble-turbine L'arbre peut être court,en particulier dans le cas o les moyens d'entraînement se situent au voisinage immédiat de la paroi du réacteur, l'arbre ne faisant alors que traverser la paroi pour réunir les moyens d'entraînement au pivot de l'ensemble-turbine. Dans d'autres cas, l'arbre peut s'étendre à travers le réacteur,par exemple si les moyens d'entraînement se situent à la partie supérieure du réacteur Dans de tels cas, l'arbre peut être verticalmais cette position n'est pas critique. Si le système racloir additionnel est présent,il se trouve dans la partie supérieure du réacteur sphérique Il peut être actionné par des moyens d'entratnement qui lui sont propres ou par les mêmes moyens que ceux utilisés pour l'entraînement de l'ensemble-turbine, lequel constitue le moyen essentiel d'agitation dans M rpéacteenu Lresselon 1 'inven- tion Si une ou des turbines dilacératrices/, elles se situent dans la partie située au-dessus du cercle engendré par l'extrémité des p 6 les de la turbine principale. Pour ce qui concerne les moyens de régulation de la températureon se reportera aussi à la description qui a été faite précédemment à propos du procédé selon l'invention. Le réacteur selon l'invention comporte aussi des moyens pour soutirer le polymère obtenupar exemple au moins une vanne avec tubulure de décharge, piquée dans la partie basse du réacteur sphérique. Il convient aussi que le réacteur puisse être mis en communication avec l'atmosphère On peut prévoir à cet effet une tubulure piquée dans le dôme supérieur -du réacteur. Des moyens sont également prévus pour introduire des quantités renouvelées de catalyseurset d'éventuels limiteurs de chatne tels l'hydrogène,en particulier en vue d'une marche continue. Le réacteur selon l'invention se prête parfaitement à une marche continue On prélève la poudre de polymère à la partie inférieure du réacteur et on introduit un débit du ou des monomère(s),correspondant à leur consommation au cours de la réaction de polymérisation;le monomère gazeux est ainsi absorbé au fur et à mesure que la réaction se développe Un dispositif d'introduction des catalyseurs permet d'entretenir l'exothermicité de la réaction. On notera aussi que,pour certains besoins,le réacteur peut être muni d'un dispositif de sas permettant de prélever des échantillons de produits en cours de réaction Ce sas peut être utilisé sous forme d'une tubulure munie de vannes, piquée à un endroit quelconque du réacteur et susceptible d'être balayée par une atmosphère inerte. Une forme de réalisation avantageuse d'un réacteur de petites dimensions conforme à l'invention,est de le consti- tuer de deux demi-sphères assemblées selon leur plan équatorial L'assemblage des deux demi-sphères est effectué par des moyens de serrage, par exemple des serre-joints,répartis à la périphérie du réacteur dans le plan équatorial d'assem- blage On peut ainsi facilement démonter les demi-sphéres et accéder à l'intérieur du réacteur. La forme des réacteurs industriels conformes à l'inven- tion n'est pas forcément celle d'une sphère intégrale complè- te Selon l'invention,la seule caractéristique importante est que la zonede polymérisation soit délimitée par une paroi sphérique Mais, par ailleurs,diverses tubulures,raccords ou ouvertures,peuvent interrompre ou modifier la forme sphérique du réacteur Ainsi,pour la commodité de l'utilisa- tion et notamment du nettoyage,le réacteur peut comprendre des ouvertures de taille suffisante pour permettre l'accès à l'intérieur,et par exemple, laisser entrer un homme dans le cas des gros réacteurs. Dans la pratique,le réacteur de l'invention est intégré dans une installation plus complète comportant des circuits pour l'alimentation en monomères, en gaz inertes et gaz régulateurs de chaînes Dans le cas de monomères gazeux, ces circuits comprennent des moyens pour mettre sous pression le gaz monomère et pour établir une pression constante d'introduction,telle que définie par exemple par un régulateur de pression Le circuit contient aussi avanta- geusement un débitmètre fournissant la valeur du débit instan- tané de gaz introduit S'il s'agit de monomères liquides devant être vaporisés dans les conditions de mise en oeuvre au sein du réacteur,on peut réaliser leur injection à l'aide d'une pompe à membrane ou de tout autre dispositif équivalent. Le circuit d'injection comporte aussi un débit 1 ètre donnant une lecture directe du dé-bit instantané de liquide fourni. Si l'on veut introduire des monomères conjointement en vue d'effectuer une copolymérisation,on pourra asservir le débit de chaque circuit pour obtenir un rapport relatif précis et constant entre les monomères. D'une manière générale on peut utiliser un analyseur de gaz qui permet d'asservir à tout instant les débits aux conditions réactionnelles souhaitées. Bien entendu également,l'installation comprend des bottiers pour la régulation des températures et des débits ainsi que des enregistreurs pour les différents paramètres de réaction tels que: -température du réacteur, -température desfluides caloporteurs en différents points de l'installation, -vitesse d'agitation, -couple agissant sur l'agitateur, pression de réaction, -débit dû ou des monomère(s). On peut ainsi suivre d'une manière précise l'évolution des réactions de polymérisation. L'invention peut être utilisée avec avantages pour la prépolymérisation des oléfines,par exemple de l'éthylènedu propylène,du butane-1 et autres oléfines mentionnées précédemment Le prépolymère peut être préparé directement au sein de la zone sphérique de polymérisation,pour régler la granulométrie du catalyseur et réduire son activité au début de la réaction,après quoi on poursuit la polymérisa- tion dans le même réacteur dans des conditions bien contrô- lées Mais,de préférence,on met en oeuvre le réacteur de l'invention comme réacteur annexe de prépolymérisation, le prépolymère étant alors introduit dans un autre réacteur de polymérisation en phase gazeuse Au sein du réacteur de prépolymérisation,les grains de catalyseur grossissent et deviennent moins sensibles à l'environnement de la zone de polymérisation Le prépolymère à activité catalytique est ensuite transféré dans un autre réacteur,de type quelconque, à lit fluide ou agité,ou un réacteur sphérique conforme à l'invention, L'invention convient parfaitement bien pour l'ob- tention d'un tel prépolymère et les résultats ainsi réalisés sont aussi avantageux que surprenants. L'invention sera maintenant davantage illustrée,sans être aucunement limitée,par la description ci-après,faite en référence aux dessins annexés sur lesquels: Fig la à 1 f sont des schémas illustrant des modes de mise en oeuvre du procédé de l'invention; Fig 2 est une coupe axiale d'un réacteur de petites dimensions,conforme à l'invention; Fig 3 est une vue schématique de face des moyens d'agitation du réacteur de la figure 2; Fig 4 est une vue en perspective par dessus de la moitié inférieure du réacteur de la figure 2,montrant aussi le système d'agitation. Les figures la à lf wnt des schémas illustrant des exemples de zones de polymérisation appliquant le procédé de l'invention. La figure la montre une zone Z 1 fermée de polymérisation, délimitée par une paroi sphérique Sl Un ensemble-turbine Ti à pales symétriques est monté à rotation autour d'un pivot B situé sensiblement au point bas de la sphère Un moteur M entraîne la turbine Ti* L'alimentation du ou des monomère (s) est schématisée par la flèche A Le polymère obtenu est prélevé comme représenté en P Dans cet exemple,les extrémités des pales de l'ensembleturbine T dépassant le plan équatorial E-E normal à l'axe de rotation (lequel est sensiblement vertical dans le cas de la figure la) et coopèrent avec la * paroi sphérique interne jusqu'à 60 % de sa surface. La figure lb montre une zone Z 2 _ fermée de polymérisa- tion,délimitée par une paroi sphérique 52 Un ensemble-turbine T 2,monté à rotation autour d'un pivot B est entraîné par un moteur M,de la même manière qu'à la figure la L'ali- mentation en monomère(s) est représentée en A et la sortie du polymère est schématisée en P Dans le cas de-la figure lb les extrémités des pales de l'ensemble-turbine T 2 décrivent un cercle dont le diamètre est égal au moins au tiers du dia- mètre de la qphère SV. La figure le est un schéma analogue aux figures la et lb montrant une zone de polymérisation Z 3 délimitée par une sphère 53 L'ensemble-turbine T 3 entratné par le moteur M tourne autour d'un pivot B,qui est décalé par rapport au point bas de la sphère Le ou les monomères sont introduits en A et le polymère obtenu est prélevé en P Dans ce cas,l'axe de rotation de la turbine T 3 n'est pas vertical Le plan équatorial (trace E-E) perpendioulaire à cet axe de rotation est oblique Les extrémités des pales de la turbine T 3 décrivent un cercle dont le diamètre est sensiblement égal à celui de la sphère 53. La figure ld illustre une zone de polymérisation Z 4 essentiellement sphérique délimitée par une paroi sphérique 54 et par un prolongement cylindrique C pouvant servir de sas ou permettant l'accès à la zone Z 4 Le montage de la turbine T 4 entraînée par le moteur M autour d'un pivot B,est le même qu'à la figure le Le ou les monomère(s) sont introduits en A et le polymère obtenu est prélevé en P. Les figures le et lf représentent des variantes de réalisation correspondant à la figure la, dans lesquelles sont prévues des turbines T' entraînées par un moteur M'. Ces turbines dites "dilacératrices" ont pour fonction de ré- duire la taille des agglomérats éventuels se formant pendant la polymérisation Ces turbines T' sont disposées dans la zone du réacteur située au-dessus du cercle engendré par la turbine principale T 1,si l'on se réfère aux figures le et 1 f pas Aux figures la à If on n'a/représenté les moyens de régulation de la température qui,par exemplepeuvent consister en une double enveloppe dans laquelle circule un îo fluide régulateur. Aux figures 2 à 4,on a représenté un réacteur conforme à l'invention,qui convient pour des opérations à échelle pilote et présente les caractéristiques suivantes: -diamètre intérieur * 250 mm -volume: 8,2 1 pression d'épreuve: 75 bars -pression en service: 50 bars Le réacteur sphérique représenté à la figure 1 est constitué de deux demi-sphères,une demi-sphère supérieure 1 et une demi-sphère inférieure 2 Ces éléments sont usinés dans de l'acier inoxydable et leur surface intérieure est polie Les demi-sphères 1 et 2 sont assemblées et main- tenues par des serre-joint 3 répartis à la périphérie 4 du réacteur dans un plan diamétral. On a représenté en 6 un support permettant de tenir le réacteur dans la position représentée à la figure 2 Ce support 6 coopère avec une pièce 7, elle-même soudée sur la paroi du réacteur Le Joint en "Téflon" 8 assure l'étanchéité des deux 'demi-sphères. En vue de la régulation de température le réacteur est entouré d'une chemise A l'intérieur de cette chemise se trouvent deux circuits d'échanges thermiques,à savoir un circuit d'huile assurant la chauffe et la régulation de température et un circuit d'eau circulant à l'intérieur d'un serpentin immergé dans le circuit d'huile et assurant un refroidissement énergique en cas d'échauffement rapide de la réaction. On a représenté en 9, 10 les tubulures d'entrée du serpentin canalisant l'eau de refroidissement et en l 1,12 les tubulures de sortie du serpentin à eau. De même, on a représenté en 13 et 14 les tubulures d'entrée du circuit de régulation température à huile et en 15 et 16 les tubulures pour la sortie du fluide de régulation à huile Les moyens de régulation comportent aussi une pompe de circulation d'huile et deux échangeurs externes placés sur le circuit huile qui ne sont pas repré- sentés aux dessins Un tel système suffit normalement à une bonne régulation température Le circuit d'eau dans le serpentin immergé dans le circuit d'huile ne s'avère utile qu'en cas de forte exothermicité de la réaction. A sa partie inférieure,le réacteur est muni d'une vanne 17 montée de manière classique comme illustré au dessin. Le corps de vanne est monté dans un support 18 avec interpo- sition d'un joint en PTFE 19 Une tubulure 20 sert au soutirage de la poudre de polymère obtenu Dans la demi-sphè- re supérieure 1 des orifices tels que 22,23 assurent l'introduc- tion des monomères,les prises de températures et pression etc Ces piquages sont munis d'une fritte métallique non représen- tée afin d'éviter un bouchage éventuel La tubulure 21 est un doigt de gant de thermocouple et débouche dans la demi-sphère inférieure 2. On a également représenté,d'une manière schématique dans la demi-sphère supérieure 1 un piquage 23 pour permettre la mise à l'atmosphère de l'intérieur du réacteur Ce piquage 23 est également muni d'une fritte métallique (non représentée). L'une des caractéristiques originales du réacteur de l'invention réside dans la structure des moyens d'agita- tion Ceux-ci sont visibles aux figures 2 à 4 Un ensemble 24 lequeldans l'exemple choisi est à commande magnétique,entrat- ne un arbre 25,disposé verticalement le long d'un diamètre du réacteur sphérique,avec interposition d'un manchon 26 d'accouplement L'étanchéité du passage d'arbre est assurée par un joint en "Téflon" 27 Une telle commande d'agitation magnétique assure une excellente étanchéité en même temps qu'un important couple pour l'agitation Un ensemble disponible commercialement qui a donné de bons résultats pour l'invention est le système de commande magnétique de la Société Burton-Corblin,type "magnetdrive" Il va sans dire que tout autre moyen d'entraînement pourrait être utilisé. La commande magnétique a pour autre avantage de ne pas interférer avec le contenu du réacteur Les moyens proprement dits d'agitation comprennent un ensemble-turbine porté par un pivot 28 monté au point bas de la demi-sphère inférieure 2. Dans l'exemple choisi,cet ensemble mobile comporte trois pales 29 Ces moyens d'agitationdu type turbine raclantesont montés de manière que les pales 29 affleurent le fond de la demi-sphère inférieure 2,comme on le voit à la figure 2 Dans cet exemple,l'écartement des pales 29 de la paroi du réacteur au niveau du plan équatorial E-E est de l'ordre de 4 à 5 mm. On voit aussi que les pales 29 s'étendent,une fois le réacteur monté,pratiquement jusqu'à la moitié de celui-ci. Les moyens d'agitation peuvent comporter complémentai- rement dans le volume de cette demi-sphère supérieure 1,un agitateur de type racloir,constitué de deux pales filiformes. Pour la clarté du dessin,cet agitateur n'a pas été représenté à la figure 2,mais il est nettement visible aux figures 3 et 4. On voit qie les pales 30 sont chacune portées par un bras 31 et que les bras 31 s'étendent symétriquement par rapport à l'a- xe 25 en étant fixés en un point commun 32 de celui-ci. D'autres moyens d'agitation peuvent complémentairement faire appel à une ou plusieurs turbines dilacératrices. L'axe de ces turbines peut être dirigé vers le centre de la sphère soit l'axe peut plonger du haut du réacteur comme représenté aux figures(le, if). La figure 4 montre l'intérieur du réacteur et la posi- tion de l'ensemble-turbine avec ses pales 29 dans la demi-sphè- re inférieure 2 On voit également l'ensemble racleur additionnel avec les pales filiformes 30. L'ensemble-turbine monté dans la demi-sphère inférieure 2 peut être du type mis sur le marché par la Société&-mo Rr TZ S A. sous la dénomination turbine refoulante La présente invention tire profit de l'existence de ces turbines et les applique au domaine de la polymérisation en réacteur sphéri- que sous pression, afin d'obtenir des résultats qui étaient impossibles à atteindre jusqu'à présent avec ce type de réaction. Les exemples qui suivent illustrent l'applica- tion du procédé de l'invention à la prépolymérisation,à la polymérisation et à la copolymérisation des oléfines Les exemples qui illustrent l'homopolymérisation de l'éthylène, la copolymérisation éthylène/i -oléfine et la polymérisa- tion du propylène n'ont aucun caractère limitatif l'invention étant applicable à la polymérisation ou à l'in- terpolymérisation d'autres oléfines en phase gazeuse. On a indiqué en outre,à titre comparatif,un exemple dans lequel était mis en oeuvre un réacteur de forme cylindrique,déjà disponible dans la technique antérieu- re, muni d'un système agitateur du type ancre marine. Dans les exemples exécutés selon l'invention, on a utilisé le réacteur décrit en référence aux figures 2 à 4 ayant un diamètre intérieur de 250 mm et un volume de 8,2 1 Quatre exemple portent sur des réactions de polymérisa- tion en fonctionnement discontinu avec divers monomères et catalyseurs,et deux exemples sont relatifs à des polymérisa- tions en continu. EXEMPLE 1 Polymérisation en discontinu du propylène(catalyse Ziegler supportée). On introduit 30 g d'une précharge pulvérulente de polypropylène dans le réacteur sphérique de 8,21 Après sé- chage,le réacteur est balayé avec du propylène gazeux. Le catalyseur utilisé est du type Ziegler suppor- té comportant un composé halogéné de titane déposé sur Mg C 12 ainsi qu'un agent complexant du typè ester aromatique Ce catalyseur se présente sous la forme d'une poudre sèche de diamètre granulométrique moyen égal à 60 microns. Ce catalyseur est utilisé en présence d'un composé choisi parmi les donneurs d'électrons (dans le cas présent le méthyl paratoluate ou MPT)et d'un cocatalyseur ou activateur choisi parmi la famille des alkylaluminium (dans l'exemple présent le triéthyl aluminium ou TEA). La charge catalytique comporte dans l'ordre d'introduction 35 millimoles de triéthyl aluminium, 6,9 millimoles de méthyl paratoluate et 300 mg du catalyseur Ziegler supporté contenant 1,8 % de El Les rapports mo- laires A 1 et TEA sont respectivement de 310 et 5. On procède T Lnsuite a PI'introduction de propylène jusqu'à atteindre 7 bars de pression absolue et la réaction est effectuée à 70 C durant 4 h:50 mn La vitesse d'agitation est de 400 t/ n La pression réactionnelle est maintenue constante par rapport au propylène frais. On recueille en fin de réaction 690 g de polypropylène sous forme de poudre homogène La dimension granulométrique moyenne de la poudre obtenue est de 500 microns. Le tableau I ci-après résume les paramètres réactionnels et les propriétés du polymère obtenu. EXEMPLE 2 Copolymérisation éthylène/propylène en discontinu On introduit 30 g d'une précharge pulvérulente de polyéthylène basse densité linéaire dans le réacteur sphérique Après séchage,le réacteur est balayé à l'éthylè- ne. Le catalyseur utilisé est du type Ziegler supporté comportant un composé halogéné de titane supporté sur Mg C 12,ainsi qu'un agent complexant de type ester aromatique Ce catalyseur se présente sous la forme d'une poudre sèche de dimension granulométrique moyenne de 60 microns Ce catalyseur est utilisé en présence d'un cocataly- seur ou activateur choisi parmi la famille des alkylalumi- nium (triéthyl aluminium dans l'exemple considéré) La charge catalytique du réacteur comporte par ordre d'introduc- tion 146 mg du catalyseur Ziegler supporté, 12 m Moles de triéthylaluminium en solution dans 15 ci'heptane On élimine les traces de solvant en maintenant le réacteur sous vide à 75 C durant 10 minutes Les rapports massiques AL/Ti et Ti/mg sont respectivement de 126 et 0,125. Le réacteur est ensuite chargé avec 2 bars de propylène,3 bars d'hydrogène et 6 bars d'éthylène La polymérisation est effectuée à 75 C sous 11 bars de pression. La vitesse d'agitation est de 400 t/mn La pression est maintenue constante par introduction d'un mélange gazeux propylène/éthylène avec un rapport molaire prdpylène/éthylène: 0,06. Au bout de 4 heures,on recueille 1310 g de polyéthylène linéaire de basse densité sous forme d'une poudre homogène de dimension granulométrique moyenne égale à 250 microns. Les paramètres réactionnels et propriétés des produits sont résumés dans le'tableau I ci-après. EXEMPLE 3 Homopolymérisation en discontinu de l'éthylène On introduit 30 g d'une précharge pulvérulente de polyéthylène haute densité dans le réacteur sphérique. Après séchage,le réacteur est balayé à l'éthylene. Le catalyseur utilisé pour la polymérisation est du type Ziegler supporté comportant un composé halogéné de tita ne déposé sur Mg C 12 ainsi qu'un agent complexant du type ester aromatique Ce catalyseur se présente sous la forme d'une poudre sèche de dimension granulométrique moyenne égale à 60 microns. Ce catalyseur est utilisé en présence d'un coca- talyseur choisi parmi la famille des alkyl-aluminium (triéthylalumi nium dans l'exemple présent). La charge catalytique comporte dans l'ordre d'introduction: 146 mg du catalyseur Ziegler supporté contenant 1,8 % de Ti puis 12 millimoles de triéthyl aluminium en solution dans 15 cc d'heptane Le rapport massique Al/Ti est de 126 On élimine les traces de solvant en maintenant le réacteur sous vide à la température de 75 C durant 10 minutes. Le réacteur est ensuite chargé avec 3 bars d'hydrogène et 8 bars d'éthylène La polymérisation est effectuée à 75 C sous il bars de pression avec une vitesse d'agitation de 400 t/mn La pression est maintenue constante par introduction d'éthylène frais Au bout de 5 heures, on recueille 1477 g de poudre homogène de polyéthylène haute densité Les paramètres réactionnels et propriétés du polymère sont rassemblés dans le tableau I ci-après. EXEMPLE 4- Copolymérisation éthylène/butène-1 en discontinu Après séchage,le réacteur est balayé avec de l'éthylène. Le catalyseur utilisé est du type oxyde de chrome supporté sur gel de silice et modifié avec du titanate d'isopropyle et de l'hexafluorosilicate d'ammonium(voir brevet US 4 011 382) Avant d'être engagé en polymérisation ce catalyseur est activésous air sec à 650 C puis purgé à C sous azote La composition du catalyseur exprimée en pourcentage par rapport au gel de silice est 1 % en chrome, 0, 3 % en F et 4,7 % en titane Ce catalyseur se présente sous la forme d'une poudre sèche de granulométrie moyenne de 70 mi- crons La charge catalytique comporte 0,254 g de catalyseur calciné et dégazé à l'azote. On introduit ensuite 1,6 bars de butène-l et 18,4 bars d'éthylène La température de la réaction est maintenue à 90 C La pression est conservée constante à 20 bars par introduction d'un mélange gazeux butènel/éthylène dans un rapport molaire butène-l/éthylène = 0,04. Au bout de 220 minutes,on recueille 1270 g de polyéthylène linéaire de basse densité sous forme d'une poudre homogène de dimension granulométrique moyen ne égale à 700 microns. EXEMPLE 5- Copolymérisation éthylène/butène-l en continu Après séchage,le réacteur est balayé avec de l'éthylène Le catalyseur utilisé est du type oxyde de chrome supporté sur gel de silice Avant d'être engagé en polyméri- sation ce catalyseur est activé sous air sec à 6500 C puis purgé à 1500 C sous azote. La composition du catalyseur,exprimée en pour- centage par rapport au gel de silice,est de 1 % en chrome. Ce catalyseur se présente sous la forme d'une poudre sèche de granulométrie moyenne égale à 70 microns. Un injecteur permet d'introduire 10 mlg de catalyseur par coup à l'aide d'un sas Le gaz vecteur utili- sé est l'azote. Après mise sous pression d'éthylène et de butène- 1 les concentrations respectives sont maintenues par une pompe à butène-l et un compresseur sec à l'éthylène asservis à un analyseur de gaz Le rapport molaire de butène- 1/éthylène est maintenu à 0,04 durant-l'essai L'accumulation d'azote est évitée par une purge périodique de la phase gazeuse. Le démarrage de la réaction a été effectué avec une vitesse d'injection de 10 mg toutes les 30 secondes pour arriver à 1500 mg de catalyseur dans le réacteur au bout de 75 minutes. On commence alors à réduire progressivement la vitesse d'in- jection de catalyseur jusqu'à une vitesse d'injection de l Omg toutes les 6 minutes et on commence à soutirerle polymère par un système d'extraction constitué de deux vannes synchroni- sées. Régime stationnaire Durant toute la réaction,la pression totale est de 20 bars absolus,la température de 900 C et la-vitesse d'agitation de 400 t/mn L'essai a duré 9 heures. En régime stationnaire le débit de production du réacteur a été réglé par un débit d'injection duecatalyseur de 10 mg de catalyseur toutes les 6 minutes et on a soutiré le polymère à l'aide du système d'extraction à raison de 360 g/heure en moyenne Le polymère obtenu est un Polyéthylène linéaire de basse densité correspondant à u-re pro- ductivité moyenjne de 3600 g de PE par gramme de solide cataly- tique et se présente sous la forme d'une poudre homogène de granulométrie moyenne égale à 550 microns (La vitesse de soutirage a été réglée par le contrôle de variation du couple de la turbine d'agitation) Le tableau II ci-après résume les paramètres réactionnels et les propriétés du polymère obtenu EXEMPLE 6 Copolymérisation éthylène/butène-l en continu Après séchage,le réacteur est balayé avec de l'éthylène Le catalyseur utilisé est un catalyseur du type ZIEGLER supporté,comportant un composé halogéné de titane supporté sur Mg C 12 ainsi qu'un agent complexant du type ester aromatique. Ce catalyseur se présente sous la forme d'une poudre sèche de diamètre granulométrique égal à 60 microns. L'injection de ce catalyseur est effectuée à l'aide d'un sas muni de vannes synchronisées Le gaz vecteur utilisé pour l'injection du catalyseur est de l'azote. On utilise ce catalyseur en présence d'un cocatalyseur ou activateur choisi parmi la famille des alkyl- aluminium(triéthyl aluminium dans l'exemple considéré). Le système d'injection adapté à ce catalyseur permet d'introduire 10 mg environ de poudre de catalyseur Ziegler supporté par pulsion d'injection. Démarrage du réacteur Après mise sous pression d'éthylène,de butane-1 et d'hydrogène,les concentrations respectives sont maintenues constantes par une pompe pour le butène,un compresseur pour l'éthylene et par détente à partir d'une bouteille pour l'hydrogène,asservis à un analyseur de gaz. Les pourcentages molaires des gaz sont régulés respectivement aux environs de 18 % pour le butène-l, 24,5 % pour l'hydrogène et 54,5 % pour l'éthylène,la proportion d'azote est maintenue-inférieure à 5 % molaire par purge périodique. Le démarrage de la réaction s'effectue avec une vitesse d'injection de 10 mg de catalyseur Ziegler toutes les minutes Simultanément,on introduit avec une pompe micro- doseuse (type seringue)le triéthyl aluminium dans le réacteur en maintenant à tout moment un rapport molaire Al/Ti de l'ordre de 240 Au bout de 90 minutes,on commence à soutirer le poly- mère par un système d'extraction constitué de deux\annes et à réduire la vitesse d'injection du catalyseur à 10 mg de catalyseur Ziegler toutes les deux minutes. Régime stationnaire En régime stationnaire,le débit de production est réglé par le débit d'injection de catalyseur Ziegler et de cocatalyseur, soit 10 mg de catalyseur Ziegler toutes les deux minutes et 3,69 cc de triéthyl aluminium pur par heure. etd Durant-toute la réaction la pression totale est de 11 bars absolus,la température de 75 Cet la vitesse d'agitation de 400 tours par minute. On soutire le polymère à raison de 870 g de polymère/heure en moyenne Le polymère obtenu est un polyéthylène linéaire de basse densité correspondant à une productivité de 2900 g de polymère par gramme de catalyseur Ziegler supporté Le copolymere se présente sous la forme d'une poudre homogène de polymère de granulométrie moyenne égale à 600 microns L'essai a été poursuivi sur 16 heures de fonctionnement. EXEMPLE 7- Synthèse d'un prépolymère et usage du prépolymère pour obtenir un copolymère éthylène/butène-l en discontinu a)Prépolymérisation d'un éthylène/butène-l en discontinu. On introduit 300 g d'une précharge pulvérulente de polyéthylène basse densité linéaire dans le réacteur sphérique Après séchage,le réacteur est balayé à l'éthylène comme dans l'exemple 2,1 e catalyseur est du type Ziegler sup gortfomportant un composé halogène de titane supporté sur Mg C 12 ainsi qu'un agent/du type ester aromatique La charge catalytique du réacteur comporte par ordre d'introduction 7 g Ce catalyseur supporte ensuite 95 cc d'une solution dans l'heptane de triéthyl aluminium à 180 g/l Après élimination du solvant et verrouil- lage du réacteur,on introduit 19 bars absolus d'azote et la température du réacteur est portée à 90 C,ensuite le réacteur est alimenté par un débit constant d'éthylène de 387 g par heure et un débit constant de butène-1 de 30 g par heure La réaction est arrêtée au bout de 210 minutes. On obtient 1460 g de prépolymère (charge initiale non compri- se). b) Synthse d'un copolymre éthylne/butne-1 à l'aide d'un prépolymère Au terme de la réaction de prépolymérisation on soutire à l'aide d'un cyclone adapté à la vanne de pied du réacteur 65 g du prépolymère ainsi préparée Ensuite on opère la réaction de polymérisation en procédant comme suit: le oréacteur est vidé de son contenu et séché de la manière ha- l O bituelle, le cyclone contenant le prépolymère est connecté à la partie supérieure du réacteur,le prépolymère est envoyé dans le réacteur Cette opération terminée on injecte en so- lution dans l'heptane 2,25 g de triéthylaluminium Après é- vaporation du solvant la température du réacteur est portée à 90 C et la vitesse d'agitation ajustée à 350 t */mn Après cela on introduit dans l'ordre 2 bars de butène, 4 bars d'azo- te, 3 bars d'hydrogène et 12 bars d'éthylène Lé réacteur est alimenté par un mélange éthylène/butène -1 contenant 4 % molaire de butène-l Au terme de 4 heures de réaction on re- tire 2500 g de polyethylène linéaire de basse densité sous forme d'ut poudre homogène de dimension granulométrique moyen- ne égale à 420 microns Tout au long de la réaction l'exother- micité a été parfaitement contrôlée. La productivité du polymère est de l'ordre de 9450 g de polyethylène par gramme de catalyseur Ziegler. EXEMPLE 8 (comparaison) Homopolymérisation de l'éthylène en discontinu dans un ré- acteur de forme cylindrique avec agitateur du type ancre ma- rine. On utilise pour cet essai un réacteur de forme cylindrique ayant un volume de 2,2 t L'agitateur em- ployé est du type ancre marine Après séchage, le réacteur est balayé avec de l'éthylène Le catalyseur utilisé est du type oxyde de chrome supporté sur gel de silice Avant d'être engagé en polymérisation, le catalyseur est activé sous air sec à 650 C puis purgé à 150 C sous azote La com- -2517313 position du catalyseur, exprimée en pourcentage par rapport au gel de silice est de 1 % en chrome Ce catalyseur se pré- sente sous la forme d'une poudre sèche de granulométrie moyen- ne de 70 microns La charge catalytique est de 0,350 g-de catalyseur calciné et dégazé à l'azote. On introduit ensuite 20 bars d'éthylène La réaction est effectuée à 90 C et la pression est maintenue constante par introduction d'éthylène frais Au bout de 3 h 30 mn on recueille 296 g de polyéthylène haute densité qui se présente sous la forme de 82 g de porudre non homogène et 214 g de blocs de polymères constitués de poudres agglo- mérées La productivité de la poudre divisée est de 997 g de polymère/g de catalyseur. On constate donc que la réaction dé polymé- risation fournit un polymère de caractéristiques non unifor- mes, qui résultent du fait que les conditions de mise en con- tact de l'éthylène et du catalyseur agité ne sont pas satis- faisantes dans le réacteur cylindrique. Ce même essai a été reproduit avec différents types de mobiles (pale type hélice d'aviation agitateur dissymé- trique etc) à différentes vitesses d'agitation Il en résulte après polymérisation la formation d'une poudre peu homogène avec formation d'une forte proportion d'agglomé- rats et de dépôts dans les angles du réacteur. TABLEAU I POLYMERISATIONS EN DISCONTINU SELON L'INVENTION TEA: tridthyl aluminium;MPT -mnéthyl paratoluate,MI 2 =indice de fusion à 19 00 CMVA=-masse volumique apparente :Type de catalyseur :Cocatalyseur : Agent complexant 0 moyen des particules de cataly- :Homopolymdrisa:Copolymdrisation:Copolymérisatîon:Homopolymdri:Copolymère: :tion de l'âthy:éthylène/:dthylène/propy;sation du pro:éthylênef * Ex 3 S Ex 4: Ex 2: Ex 1 Ex 7 Ziegler supporté Si O L Cr O I Ti O /F f Ziegler supporté Ziegler sup Prdpolymè- 3 2 porté;re obtenu avec cata-: * *lyseur *:Ziegler : *:TEA:TEA :TEA:TEA MPT :60 microns:70 microns 60 microns:60 micrn '550 miero: :0 moyen des particules de polymère:400 microns:700 microns:400 microns :.Poids de polymère obtenu après dé-': :duction charge initiale:1447 g:1270 g:1280 g Productivité en g polymère/g:9910:5000:8767 catalyseur :MI 2:0,5 :11:3,1 *Densitd:0,96 :0,919:0,923 :Indice d'isotacticitd Madu polymère:0,34 0, 49:0,35 *Indice de fusion pour le polypropylène effectué avec un poids de 2,160 kg à 2300 :10 * :87,2 :0,44 :650 microns* :2500 g :9450 :4,8 :0,920 0,48 1 N o ru e-, Lm qalir TABLEAU II POLYMERISATIONS EN CONTINU SELON L'INVENTION TEA=triéthyl aluminium;MPT=méthyl paratoluate:MI 2 =indice de fusion à 190 C;M Va:masse volumique apparente :: Copolymère éthylène-butène-l :: Ex 6 Catalyse Ziegler:Ex 5 Catalyse au chrome Type de catalyseur : Cocatalyseur Agent complexant :0 moyen des particules de catalyseur :O moyen des particules de polymère :Poids de polymère obtenu :Productivité en g polymère/g catalyseur MI 2 t Densité : M Va : Ziegler supporté : TEA microns : 600 microns : 870 g/heure : 2900 0,7 : 0,927 : 0,37 * Si O 2/Cr O 3 microns 550 microns 360 g/heure 0,12 0,922 0,48 o IN> Ln àJ -4 WI WY REVENDICATIONS l.Procédé de polymérisation en phase gazeuse faisant appel à la catalyse hétérogène par mise en contact d'au moins un monomère,gazeux dans les conditions de réac- tion,avec un catalyseur solide,dans une zone de polymérisa- tion agitée,ledit procédé étant caractérisé en ce qu'on utilise une zone de polymérisation (Zl,Z 2, Z 3, Z 4) délimitée par une paroi sphérique (Sl,52,53,54) et en ce qu'on réalise l'agitation à l'aide d'un ensemble turbine (Tl, T 2, T 3,T 4)à pales,entraîné en rotation,lesdites pales affleurant ladite paroi sur 10 à 60 % de sa surface,les particules de cataly- seur ainsi que la poudre de polymère en croissance étant entraînées par la force centrifuge sur au moins une partie de la paroi sphérique et retombant dans la partie centrale de la zone S O érique,en assurant ainsi un brassage énergique et uniforme/sans zones mortes. 2 Procédé selon la revendication l,caractérisé en ce qu'on utilise des monomères se présentant sous forme gazeuse ou des monomères liquéfiables capables d'être injec- tés dans la zone de polymérisation,lesdits monomères pouvant être utilisés conjointement avec des gaz inertes et/ou des gaz régulateurs de chainestels que l'hydrogène,agissant sur les réactions de transfert. 3.Procédé selon l'une des revendications 1 ou 2, caractérisé en ce qu'on travaille à des pressions inférieures à la pression atmosphérique et allant jusqu'à 500 atmosphères ou davantage,la gamme préférée se situant entre 1 et 80 atmosphères environ. 4 Procédé selon l'une quelconque des revendica- tions 1 à 3,caractérisé en ce qu'on travaille à des tempéra- tures en dessous de la température ordinaire et allant jusqu'à 250 C ou davantage,la gamme préférée se situant entre la température ordinaire et 150 C environ. Procédé selon l'une quelconque des revendica- tions 1 à 4,caractérisé en ce que,à titre de monomères,on utili- se des hydrocarbures à insaturation éthylénique,la préférence étant donnée,pour des réactions d'homopolymérisation, à l'éthylène et au propylène ainsi qu'aux oléfines comportant 3 à 18 atomes de carbone et mieux 3 à 8 atomes de carbone, y compris le butène-l, le pentène-l,le méthyl-4-pejvène-l, l'heptène-l, l'hexène-l,l'octène-l et leurs mélanges, et, pour les réactions de copolynérisation,à celles qui font appel à la copolymérisation d'éthylène et de propylène,ainsi qu'à la copolymérisation de l'éthylène et/ou des oléfines de 3 à 18 atomes de carbone,pouvant être à chaîne droite ou rami- fiée,par exemple le butène-l, le pentène-l,l'hexène-l,le méthyl-4-pentènel,l'heptène-l,l'octène-l,le nonène-l, le décène-l, l'undécène-l,le dodécène-l,le tridécène-l, le tétradécène-l,le pentadécène-l,l'hexadécène-l,l'heptadé- cène -l,l'octadécène-l et leurs mélanges. 6 Procédé selon l'une quelconque des revendications 1 à 5,caractérisé en ce qu'on utilise des dioléfines ou des dioléfines conjuguées,en particulier des diènes tels que le butadièene,l'isoprène, l'hexadiène-l,4,l'hexadiène-l,5, le vinylnorbornène,l'éthylidènenorbornène et le dicyclopen- tadiène,à titre de co-monomères et spécialement de ter-mono- mères. 7.Procédé selon l'une quelconque des revendica- tions 1 à 6,caractérisé en ce qu'on utilise un catalyseur solide,présenté sous forme granulaire ou particulaire,par exemple du type Ziegler Natta supporté,à savoir un catalyseur comportant un composé de métal de transition tel que Ti, V ou Zr au contact d'un composé de magnésium, éventuellement en présence d'un composé organique donneur d'électrons, l'ensemble ainsi constitué pouvant être réparti sur un support poreux du type oxyde métallique,le composé catalytique qui résulte de ces associations étant mis en oeuvre en présence d'un cocatalyseur du type alkyl-aluminium ou alcoolate d'alu- minium. 8.Procédé selon l'une quelconque des revendica- tions 1 à 62 aractérisé en ce qu'on utilise un catalyseur solide, présenté sous forme granulaire ou particulaire, par exemple du type chrome supporté,è savoir comprenant au moins un composé de chrome réparti sur un support poreux à base d'oxyde métallique,éventuellement en présence d'autres composés,tels que des composés organiques du titane, le cas échéant en présence de sels fluorés,lesdits catalyseurs au chrome, avant d'être utilisés en polymérisation,étant activés sous/sec à haute température et après purge à l'azote,le catalyseur au chrome obtenu pouvant être mis en oeuvre tel quel ou en présence de catalyseurs du type alkyl-aluminium ou alcoolate d'aluminium. 9 Procédé selon l'une quelconque des revendica- tions 1 à 8,caractérisé en ce qu'on réalise l'agitation par un ensembleturbine dont les pales profilées sont très proches de la paroi sphérique délimitant la zone de polymérisationdes intervalles de 1 à 50 millimètres étant préférés. 10.Procédé selon l'une quelconque des revendi- cations 1 à 9,caractérisé en ce que l'ensemble-turbine présen- te des pales (Tl, T 2, T 3, T 4,29) d'une longueur telle que le diamètre du cercle décrit par leurs extrémités soit au moins égal au tiers du diamètre de la sphère. 11 Procédé selon l'une quelconque des revendi- cations 1 à 10,caractérisé en ce que les pales de l'ensemble- turbine affleurent la paroi sphérique,jusqu'à atteindre un plan équatorial,auquel cas le diamètre du cercle engendré par leurs extrémités est égal au moins au diamètre de la sphère, à l'épaisseur des jeux près, les pales pouvant même dépasser le plan équatorial (E-E)normal à l'axe de rotation. 12 Procédé selon l'une quelconque des revendi- cations 1 à ll,caractérisé en ce que l'ensemble-turbine comporte de deux à huit pales et de préférence trois pales, réparties symétriquement par rapport à l'axe d'agitation,et profilées de manière à assurer un brassage énergique. 13.Procédé selon l'une quelconque des revendi- cations 1 à 12,caractérisé en ce qu'on réalise une agitation complémentaire dans la partie de la zone sphérique de polymérisation non occupée par l'ensemble-turbine,à l'aide soit d'un système racloir additionnel ( 30,31)composé de plusieurs organes,de préférence des pales filiformes ( 30), présentant une symétrie de révolution et profilés de manière be pas perturber le cheminement de gaz, soit à l'aide d'une ou plusieurs turbines dilacératrices permettant l'élimination d'agglomérats éventuels. 14 Procédé selon l'une quelconque des revendi- cations 1 à 13,caractérisé en ce qu'on règle la température dans la zone de polymérisation,de l'extérieur,en réalisant la paroi sphérique sous forme d'une double enveloppe o l'on fait circuler un fluide de régulation,et/ou de l'intérieur meme de la zone de polymérisation en y injectant'un gaz refroidi,un fluide comprimé se refroidissant par détente, ou un liquide se vaporisant dans les conditions régnant à l'in- térieur de la zone de polymérisation. 15.Procédé selon l'une quelconque des revendica- tions 1 à 14,caractérisé en ce qu'on conduit les réactions de prépolymérisation,d'homopolymérisation et d'interpoly- mérisation jusqu'à l'obtention d'une poudre sèche de polymère. 16 Procédé selon l'une quelconque des revendi- cations 1 à 15,caractérisé en ce qu'on conduit la polyméri- sation en vue de régler la granulométrie du catalyseur et d'obtenir un prépolymère susceptible d'être utilisé dans une étape ultérieure de polymérisation. 17 Procédé selon l'une quelconque des revendica- tions 1 à 15,caractérisé en ce qu'on conduit la polymérisa- tion en vue de règler la granulométrie du catalyseur et en ce qu'une étape ultérieure de polymérisation est réalisée en phase gazeuse,en lit fluide ou agité. 18 Réacteur de polymérisation en phase gazeuse avec catalyse hétérogène, comportant essentiellement des moyens (A, 22, 23) d'introduction du ou des monomère(s) à polymériser,des moyens d'agitation du catalyseur en particu- les solides ainsi que du polymère en formation,des moyens pour la régulation de la tempéraure et des moyens (P 17, ) de soutirage du polymère obtenu,ledit réacteur étant caractérisé en ce qu'il est de forme essentiellement sphéri- que,et en ce que les moyens d'agitation comprennent essen- tiellement un ensemble-turbine (T 1, T 2, T 3, T 4,29) à pales profilées, entraînés en rotation,lesdites pales affleurant la paroi interne du réacteur sur 10 à 60 % de sa surface. 19 Réacteur selon la revendication 18,caractérisé en ce que les pales profilées de l'ensemble-turbine sont très proches de la paroi interne du réacteur,des intervalles de 1 à 50 millimètres étant préférés entre les pales et la paroi. 20 Réacteur selon l'une des revendications 18 ou 19, caractérisé en ce que l'ensemble-turbine présente des pales (Tl, T 2, 13, T 4,29) d'une longueur telle que le diamètre du cercle décrit par leurs extrémités soit au moins égal au tiers du diam ètre de la sphère. 21 Réacteur selon l'une quelconque des revendications 18 à 20,caractérisé en ce que les pales de l'ensemble- turbine affleurent la paroi sphérique,jusqu'à atteindre un plan équatorial,auquel cas le diamètre du cercle engendré par leurs extrémités est égal au moins au diamètre de la sphère,à l'épaisseur des jeuqprès,les pales pouvant même dépasser le plan équatorial (E-E)normal à l'axe de rotation. 22 Réacteur selon l'une quelconque des revendications 18 à 21,caractérisé en ce que l'ensemble-turbine comporte de deux à huit pales et de préférence trois pales,réparties symétriquement par rapport à l'axe d'agitation,et profilées de manière à assurer un brassage énergique. 23 Réacteur selon l'une quelconque des revendications 18 à 22,caractérisé en ce que les moyens d'agitation comprennent,en plus de l'ensemble-turbine,un système racloir additionnel( 30,31) composé de plusieurs organes de préférence des pales filiformes ( 30),entrainés en rotation et profiles de manière à ne pas perturber le cheminement des gaz. 24.Réacteur selon l'une quelconque des revendications 18 à 23,caraetérisé en ce que les moyens d'agitation comprennent en plus de l'ensemble turbine,une ou plusieurs turbines (T') ditesdilacératrices, situées dans la zone se trouvant au-dessus du cercle engendré par l'extrémité des pales de la turbine principale. Réacteur selon ltune quelconque des revendications 18 à 24,caractérisé en ce que l'ensemble-turbine est installé dans la partie inférieure du réacteur. 26 Réacteur selon l'une quelconque des revendications 18 à 25,caractérisé en ce que, s'il est présent,le système racloir additionnel est logé dans la partie supérieure du réacteur sphérique. 27 Réacteur selon l'une quelconque des revendications 18 à 26,caractérisé en ce qu'il comporte des moyens pour introdui- redes quantités renouvelées de catalyseur,en particulier par un système de sas sous couverture de gaz inerte. 28.Réacteur selon l'une quelconque des revendications 18 à 27 caractérisé en ce qu'il constitue un réacteur de prépolymérisation destiné à régler la granulométrie du catalyseur. 29.Réacteur selon l'une quelconque des revendications 18 à 28,caractérisé en ce qu'il constitue un réacteur de prépoly- mérisation destiné à règler la granulométrie de catalyseur,ledit réacteur étant un réacteur annexé à un réacteur de polyméri- sation fonctionnant en particulier en phase gazeuse,lequel peut être de type quelconque,à lit fluide ou agité, ou un réacteur tel que défini à l'une quelconque des revendica- tions 18 à 27. 30.Prépolymères, homopolymères et copolymères d'oléfines obtenus par le procédé selon l'une quelconque des revendica- tions 1 à 17 ou dans le réacteur selon l'une quelconque des revendications 18 à 29,sous forme de poudre sèche,homogène et sans agglomérats.